(57)【特許請求の範囲】
【請求項１】
式（１）
【化１】
0003679404.tif 000035
（式中、Ｒ１は炭素数１〜１５の直鎖状、分岐状又は環状の飽和炭化水素からなる２価の置換基を表す。）
で表されるチオール化合物よりなることを特徴とする塗膜形成用共重合体の製造に有用な連鎖移動剤。
【請求項２】
式（２）
【化２】
0003679404.tif 000036
（式中、Ｒ１は炭素数１〜１５の直鎖状、分岐状又は環状の飽和炭化水素からなる２価の置換基を表す。）
で表される末端構造と、少なくとも式（３）〜（９）
式（３）
【化３】
0003679404.tif 000037
式（４）
【化４】
0003679404.tif 000038
式（５）
【化５】
0003679404.tif 000039
式（６）
【化６】
0003679404.tif 000040
式（７）
【化７】
0003679404.tif 000041
式（８）
【化８】
0003679404.tif 000042
式（９）
【化９】
0003679404.tif 000043
｛式（３）〜（９）中、Ｒ１は水素原子若しくはメチル基、Ｒ２は水素原子、メチル基、トリフルオロメチル基から選ばれる基であり、Ｒは式（１０）〜（１５）から選ばれる極性基である。｝
式（１０）
【化１０】
0003679404.tif 000044
（式中、Ｒ２１及びＲ２２はそれぞれ独立して水素原子若しくはメチル基、ｍ及びｎはそれぞれ独立して０若しくは１であって、共に０となることはない整数を、oは式（３）〜（９）の繰り返し単位との接合部位を表す。）
式（１１）
【化１１】
0003679404.tif 000045
｛式中、oは式（３）〜（９）の繰り返し単位との接合部位を表す。｝
式（１２）
【化１２】
0003679404.tif 000046
｛式中、oは式（３）〜（９）の繰り返し単位との接合部位を表す。｝
式（１３）
【化１３】
0003679404.tif 000047
｛式中、oは式（３）〜（９）の繰り返し単位との接合部位を表す。｝
式（１４）
【化１４】
0003679404.tif 000048
｛式中、Ｒ２３は炭素数１〜３の２価のアルキル基を、oは式（３）〜（９）の繰り返し単位との接合部位を表す。｝
式（１５）
【化１５】
0003679404.tif 000049
｛式中、oは式（３）〜（９）の繰り返し単位との接合部位を表す。｝
で表される半導体基板に対する密着性を高めるための極性基を有する繰り返し単位（Ｂ）とを含むことを特徴とする塗膜形成用共重合体。
【請求項３】
式（２）
【化１６】
0003679404.tif 000050
（式中、Ｒ１は炭素数１〜１５の直鎖状、分岐状又は環状の飽和炭化水素からなる２価の置換基を表す。）
で表される末端構造と、少なくとも式（３）〜（９）
式（３）
【化１７】
0003679404.tif 000051
式（４）
【化１８】
0003679404.tif 000052
式（５）
【化１９】
0003679404.tif 000053
式（６）
【化２０】
0003679404.tif 000054
式（７）
【化２１】
0003679404.tif 000055
式（８）
【化２２】
0003679404.tif 000056
式（９）
【化２３】
0003679404.tif 000057
｛式（３）〜（９）中、Ｒ１は水素原子若しくはメチル基、Ｒ２は水素原子、メチル基、トリフルオロメチル基から選ばれる基であり、Ｒは式（１６）〜（１８）から選ばれる酸解離性基である。｝
式（１６）
【化２４】
0003679404.tif 000058
｛式中、Ｒ１１は炭素数１〜３のアルキル基、Ｒ１２及びＲ１３は共にメチル基若しくはいずれか一方がメチル基で残りが１−アダマンチル基若しくはＲ１２とＲ１３が相互に結合して形成した炭素数５〜１２の単環若しくは有橋環構造を有する脂環式アルキル基を、oは式（３）〜（９）の繰り返し単位との接合部位を表す。｝
式（１７）
【化２５】
0003679404.tif 000059
｛式中、Ｒ１４は炭素数１〜２のアルキル基、Ｒ１５は炭素数１〜１０の鎖状若しくは脂環式のアルキル基を、oは式（３）〜（９）の繰り返し単位との接合部位を表す。｝
式（１８）
【化２６】
0003679404.tif 000060
｛oは式（３）〜（９）の繰り返し単位との接合部位を表す。｝
で表される酸によって分解してアルカリ現像液に可溶性になる構造を有する繰り返し単位（Ａ）とを含むことを特徴とする塗膜形成用共重合体。
【請求項４】
式（１）      
【化２７】
0003679404.tif 000061
（式中、Ｒ１は炭素数１〜１５の直鎖状、分岐状又は環状の飽和炭化水素からなる２価の置換基を表す。）
で表されるチオール化合物存在下でラジカル重合させることを特徴とする請求項２又は３に記載の塗膜形成用共重合体の製造方法。
【発明の詳細な説明】
【技術分野】
【０００１】
本発明は、連鎖移動剤として有用な新規チオール化合物、該チオール化合物を連鎖移動剤としてラジカル共重合して得られる共重合体及びその製造方法に関する。更に詳しくは、本発明は、半導体リソグラフィーにおいて使用されるレジスト用ポリマー及び反射防止膜用ポリマー等の塗膜形成用ポリマーとして好適な共重合体及びその製造方法、並びに、これらの塗膜形成用ポリマーとして好適な共重合体の製造における連鎖移動剤として有用な新規チオール化合物に関する。
【背景技術】
【０００２】
半導体の製造のために用いられるリソグラフィーにおいては、集積度の増大に伴い、より微細なパターンの形成が求められている。パターンの微細化には露光光源の短波長化が不可欠であるが、現在ではフッ化クリプトン（ＫｒＦ）エキシマレーザー光（波長２４８ｎｍ）によるリソグラフィーが主流になりつつあり、フッ化アルゴン（ＡｒＦ）エキシマレーザー光（波長１９３ｎｍ）による線幅１００ｎｍ以下のリソグラフィーも実用化されようとしている。更には、フッ素ダイマー（Ｆ2）エキシマレーザー光（波長１５７ｎｍ
）、極紫外線（ＥＵＶ）、Ｘ線、電子線等を用いたリソグラフィー技術が開発段階にある。  
【０００３】
これらのリソグラフィー技術に用いられるレジスト用ポリマーは、非極性置換基を有すると共に、この非極性置換基が酸によって分解してアルカリ現像液に可溶な極性基が発現する構造を有する繰り返し単位と、半導体基板に対する密着性を高めるための極性基を有する繰り返し単位を必須成分とし、必要に応じてレジスト溶剤やアルカリ現像液への溶解性を調節するための非極性の置換基を有する繰り返し単位を含んで構成される。これらの繰り返し単位としては、例えば、露光源としてＫｒＦエキシマレーザーを用いる場合ではヒドロキシスチレン類及びその誘導体が主に用いられており、ＡｒＦエキシマレーザーを用いる場合では、ヒドロキシスチレン類が波長１９３ｎｍの光を吸収するため、（メタ）アクリレート類及びその誘導体などが検討されている。
【０００４】
このようなレジスト用ポリマーの具体例としては、ＫｒＦエキシマレーザーを用いる系では、例えば（メタ）アクリル酸系モノマーとスチレン系モノマーを組み合わせたコポリマー（例えば、特許文献１〜４等参照）やヒドロキシスチレンの一部をアセタールで保護したポリマー（例えば、特許文献５〜８等参照）などが知られており、ＡｒＦエキシマレーザーを用いる系では、例えば、ラクトン構造を有する（メタ）アクリル酸系モノマーのコポリマー（例えば、特許文献９〜１０等参照）などが知られている。
【０００５】
ところが、上記のような半導体基板に対する密着性を高めるための極性基を有する繰り返し単位を含むポリマーであっても、重合反応時に用いられる重合開始剤や連鎖移動剤に由来する末端構造が密着性に十分な構造でないために、より微細なパターン形成に対応できないという問題がある。
【０００６】
又、レジストパターンの形成においては、現像、リンス後の乾燥で洗浄水が揮発する際に、水の表面張力により、形成されたパターンが倒れるという課題があり、特に、パターンが微細化すると、パターンの接基板面積が減少するため、パターン倒れが起こりやすくなる。これを避けるためにはパターンのアスペクト比（高さ÷幅）を低く抑える必要があるが、一方で、パターンのドライエッチング耐性を満たすためには塗膜を厚く、即ちレジストパターンのアスペクト比を高くする必要がある。そこで、微細なパターン形成においてもアスペクト比を高くすることができ、かつ、パターン倒れが起こらないような、基板との密着性がより高いレジスト用ポリマーが要求されていた。
【０００７】
そこで、重合開始剤や連鎖移動剤に極性基を含有させ、レジスト用ポリマーの基板密着性を高める方法が検討されている。例えば、重合開始剤に極性基を含有させる例として、分子内に酸素原子含有基又は置換若しくは無置換アミノ基を有する重合開始剤を用いる方法が知られている（例えば、特許文献１１参照）。しかしながら、酸素原子含有基として挙げられている水酸基、カルボキシル基、置換オキシル基、置換オキシカルボニル基、アシル基、置換若しくは無置換カルバモイル基、ヒドロキシイミノ基、置換若しくは無置換オキシイミノ基のうち、カルボキシル基を用いる方法では、アルカリ溶解性や基板密着性を向上することができても、カルボキシル基の導入によりポリマーの吸水性が強くなりすぎるため、露光後のアルカリ現像において膨潤が起こりやすく、より微細なリソグラフィーにおいては安定したパターンが得られないといった問題があった。又、水酸基、置換オキシル基、置換オキシカルボニル基、アシル基などは極性が小さく、基板密着性を高めるには不十分であった。更に、置換若しくは無置換カルバモイル基、ヒドロキシイミノ基、置換若しくは無置換オキシイミノ基等の窒素原子を含む酸素原子含有基及び置換若しくは無置換アミノ基は、レジストとして使用した際、光酸発生剤で発生した酸をトラップしてしまうので、感度が低下するなどの問題があり、実用的ではなかった。
【０００８】
一方、極性基を有する連鎖移動剤を使用する例としては、メルカプト酢酸やメルカプトプロピオン酸などのカルボキシル基含有チオールを連鎖移動剤として用いる方法（例えば、特許文献１２等参照）や、これらのエステル化合物又はメルカプトエタノール等の水酸基含有チオールを用いる方法（例えば、特許文献１３〜１４等参照）などが知られている。しかしながら、これらの方法においても、先の重合開始剤の場合と同様に、カルボキシル基含有チオールを用いる方法ではアルカリ現像時において膨潤が起こりやすいという問題があり、又、エステル化合物や水酸基含有チオールを用いる方法では基板密着性が不十分であり、いずれも実用的なレベルには至らなかった。
【０００９】
更に、反射率の高い基板を用いるリソグラフィーにおいては、反射光の影響によりレジストパターンにハレーションが生じ、微細なレジストパターンを正確に再現できないという問題がある。この問題を解決するため、基板上に形成すべきレジスト膜の下に、基板から反射した放射線を吸収する性質のある反射防止膜を形成することが提案されている。そして、この反射防止膜ばかりでなく、多層レジストなどにおいてレジスト層の下層に形成される、ドライエッチングによる解像性を有する被エッチング膜などの塗膜を形成するためのポリマーについても、基板との密着性は重要であり、より密着性に優れたポリマーが求められていた。
【特許文献１】特開昭５９−４５４３９号公報
【特許文献２】特開平５−１１３６６７号公報
【特許文献３】特開平７−２０９８６８号公報
【特許文献４】特開平１１−６５１２０号公報
【特許文献５】特開昭６２−１１５４４０号公報
【特許文献６】特開平４―２１９７５７号公報
【特許文献７】特開平３−２２３８６０号公報
【特許文献８】特開昭４−１０４２５１号公報
【特許文献９】特開平９−７３１７３号公報
【特許文献１０】特開平１０−２３９８４６号公報
【特許文献１１】特開２００２―２０４２４号公報
【特許文献１２】特開平１０−５５０６９号公報
【特許文献１３】特開２０００−１９７３７号公報
【特許文献１４】特開２００１−１１７２３１号公報
【発明の開示】
【発明が解決しようとする課題】
【００１０】
本発明は前記の背景に鑑みなされたものであり、その目的は、半導体の製造における極微細なパターン形成において、基板との密着性が高くパターン倒れが少ないレジストパターンを得るための塗膜形成用ポリマーとして好適な、新規な共重合体及び該共重合体を製造する方法、並びに、これらの塗膜形成用ポリマーとして好適な共重合体の製造における連鎖移動剤として有用な新規チオール化合物を提供することにある。
【課題を解決するための手段】
【００１１】
本発明者らは上記課題を解決するため、鋭意検討した結果、特定の構造を有する新規チオール化合物を連鎖移動剤として使用することにより、得られた共重合体の基板への密着性が飛躍的に向上することを見出し、本発明を完成させた。
【００１２】
すなわち本発明は、下記式（１）
【００１３】
【化２８】
0003679404.tif 000002
（式中、Ｒ１は炭素数１〜１５の直鎖状、分岐状又は環状の飽和炭化水素からなる２価の置換基を表す。）
で表されるチオール化合物よりなることを特徴とする塗膜形成用共重合体の製造に有用な連鎖移動剤を提供する。
【００１４】
本発明は又、式（２）
【化２９】
0003679404.tif 000003
（式中、Ｒ１は炭素数１〜１５の直鎖状、分岐状又は環状の飽和炭化水素からなる２価の置換基を表す。）
で表される末端構造と、少なくとも式（３）〜（９）
式（３）
【化３０】
0003679404.tif 000004
式（４）
【化３１】
0003679404.tif 000005
式（５）
【化３２】
0003679404.tif 000006
式（６）
【化３３】
0003679404.tif 000007
式（７）
【化３４】
0003679404.tif 000008
式（８）
【化３５】
0003679404.tif 000009
式（９）
【化３６】
0003679404.tif 000010
｛式（３）〜（９）中、Ｒ１は水素原子若しくはメチル基、Ｒ２は水素原子、メチル基、トリフルオロメチル基から選ばれる基であり、Ｒは式（１０）〜（１５）から選ばれる極性基である。｝
式（１０）
【化３７】
0003679404.tif 000011
（式中、Ｒ２１及びＲ２２はそれぞれ独立して水素原子若しくはメチル基、ｍ及びｎはそれぞれ独立して０若しくは１であって、共に０となることはない整数を、oは式（３）〜（９）の繰り返し単位との接合部位を表す。）
式（１１）
【化３８】
0003679404.tif 000012
｛式中、oは式（３）〜（９）の繰り返し単位との接合部位を表す。｝
式（１２）
【化３９】
0003679404.tif 000013
｛式中、oは式（３）〜（９）の繰り返し単位との接合部位を表す。｝
式（１３）
【化４０】
0003679404.tif 000014
｛式中、oは式（３）〜（９）の繰り返し単位との接合部位を表す。｝
式（１４）
【化４１】
0003679404.tif 000015
｛式中、Ｒ２３は炭素数１〜３の２価のアルキル基を、oは式（３）〜（９）の繰り返し単位との接合部位を表す。｝
式（１５）
【化４２】
0003679404.tif 000016
｛式中、oは式（３）〜（９）の繰り返し単位との接合部位を表す。｝
で表される半導体基板に対する密着性を高めるための極性基を有する繰り返し単位（Ｂ）とを含むことを特徴とする塗膜形成用共重合体、及び、上記式（２）で表される末端構造と、少なくとも上記式（３）〜（９）で表され、式中のＲが式（１６）〜（１８）から選ばれる酸解離性基である、酸によって分解してアルカリ現像液に可溶性になる構造を有する繰り返し単位（Ａ）とを含むことを特徴とする塗膜形成用共重合体を提供する。
式（１６）
【化４３】
0003679404.tif 000017
｛式中、Ｒ１１は炭素数１〜３のアルキル基、Ｒ１２及びＲ１３は共にメチル基若しくはいずれか一方がメチル基で残りが１−アダマンチル基若しくはＲ１２とＲ１３が相互に結合して形成した炭素数５〜１２の単環若しくは有橋環構造を有する脂環式アルキル基を、oは式（３）〜（９）の繰り返し単位との接合部位を表す。｝
式（１７）
【化４４】
0003679404.tif 000018
｛式中、Ｒ１４は炭素数１〜２のアルキル基、Ｒ１５は炭素数１〜１０の鎖状若しくは脂環式のアルキル基を、oは式（３）〜（９）の繰り返し単位との接合部位を表す。｝
式（１８） 
【化４５】
0003679404.tif 000019
｛oは式（３）〜（９）の繰り返し単位との接合部位を表す。｝
【００１５】
本発明は更に、式（１）      
【化４６】
0003679404.tif 000020
（式中、Ｒ１は炭素数１〜１５の直鎖状、分岐状又は環状の飽和炭化水素からなる２価の置換基を表す。）
で表されるチオール化合物存在下でラジカル重合させることを特徴とする上記に記載の塗膜形成用共重合体の製造方法を提供するものである。
【発明の効果】
【００１６】
本発明のチオール化合物は、半導体の製造のリソグラフィーにおいて基板密着性に優れる塗膜形成用ポリマーを製造するための連鎖移動剤として有用であり、又、これを連鎖移動剤として使用して得られる本発明の共重合体は、基板との密着性に優れ、特に極微細なパターン形成において、パターン倒れが少ないレジストパターンを形成するための塗膜形成用ポリマーとして好適に用いることができる。更に、本発明の共重合体は、本発明のチオール化合物に由来する末端構造が適度なアルカリ溶解性を示すため、パターン形成時に露光部と未露光部境界面におけるレジストパターンが平滑化され、ラインエッジラフネスの改善効果が期待される。
【発明を実施するための最良の形態】
【００１７】
以下、本発明について更に詳細に説明する。
【００１８】
本発明の新規チオール化合物において、式（１）中のＲ１で表される置換基は、炭素数１〜１５の直鎖状、分岐状又は環状の飽和炭化水素からなる２価の置換基であれば特に限定されず、このＲ１の具体的な例としては、次に示すような構造を挙げることができる。  
【００１９】
【化４７】
0003679404.tif 000021
【００２０】
従って、式（１）で表される本発明の新規チオール化合物の具体的な例として
は、以下に示す構造の化合物が挙げられるが、本発明のチオール化合物はこれら
に限定されるものではない。
【００２１】
【化４８】
0003679404.tif 000022
【００２２】
本発明の新規チオール化合物の製造方法は特に限定されないが、例えば、４，４−ビス（トリフルオロメチル）−４−ヒドロキシ−１−ブテン、５−（２−ヒドロキシ−１，１，１，３，３，３−ヘキサフルオロ−２−プロピル）ノルボルネン等の２−ヒドロキシ−１，１，１，３，３，３−ヘキサフルオロ−２−プロピル基を含み、エチレン性二重結合を有する化合物へ硫化水素を付加する方法；上記エチレン性二重結合を有する化合物へ、チオ酢酸、チオプロピオン酸等のチオカルボン酸を付加した後、加水分解若しくは加アルコール分解する方法；４−クロロ−１，１−ビス（トリフルオロメチル）−１−ブタノール等の２−ヒドロキシ−１，１，１，３，３，３−ヘキサフルオロ−２−プロピル基を含み、塩素原子又は臭素原子を含有する化合物にチオ尿素を作用させ、生成するチウロニウム塩をアルカリ条件下に加水分解する方法などにより容易に合成することができる。
【００２３】
又、本発明の共重合体は、式（１）で表されるチオール化合物を連鎖移動剤として使用し、エチレン性二重結合を有する２種以上の重合性化合物をラジカル共重合することにより得られる。又、この共重合体は、下記式（２）
【００２４】
【化４９】
0003679404.tif 000023
【００２５】
（式中、Ｒ１は炭素数１〜１５の直鎖状、分岐状又は環状の飽和炭化水素からなる２価の置換基を表す。）
で表される構造を末端に含む。
【００２６】
上記の末端構造に含まれる水酸基は、トリフルオロメチル基の極めて大きな電子求引性により、一般的なアルコール性の水酸基と比較してｐＫａが小さく、フェノール性水酸基と同等又はそれ以下のｐＫａ値を示す。このため、本発明の共重合体は、半導体リソグラフィーに用いられる基板との密着性に優れ、レジスト用ポリマーや反射防止膜用ポリマー等の塗膜形成用ポリマーとして好適に用いることができる。                        
【００２７】
又更に、特にレジスト用ポリマーとして用いた場合には、この末端構造がフェノール性水酸基と同等の適度なアルカリ溶解性を示すため、露光部と未露光部境界面におけるレジストパターンが平滑化され、ラインエッジラフネスの改善効果が期待される。ここで、ラインエッジラフネスとは、ラインパターンと基板界面のエッジ部分における凸凹のことをいい、露光により発生した酸の拡散や未露光部のアルカリ現像液への溶解性等、レジストの特性に起因して生じる。この凸凹は、レジストをマスクとするエッチング工程により転写された際に、電気特性を劣化させて歩留りを低下させる可能性があるため、特に、レジストパターンの微細化に伴い、このラインエッジラフネスの改善の要求が高まってきている。
【００２８】
本発明の共重合体を上記の半導体リソグラフィーにおける塗膜形成用ポリマーに用いる場合、共重合体中に含まれる式（２）で表される末端構造の含有量が少なすぎると基板への密着性等の向上効果が不十分となる。従って、式（２）で表される末端構造の含有量は、共重合体中に含まれるモノマー単位の総数に対して０．１モル％以上とすることが好ましく、０．５モル％以上とすることがより好ましい。
【００２９】
上記式（２）で表される末端構造の含有量を上記範囲にするためには、本発明のチオール化合物を連鎖移動剤として使用する際の使用量を、原料モノマー１００モルに対して０．１モル以上とすることが好ましく、０．５モル以上とすることがより好ましい。尚、連鎖移動剤の使用量が多いほど、共重合体中に含まれる前記の末端構造の含有量は大きくなるが、一方で、得られる共重合体の分子量は小さくなるので、所望の平均分子量が得られる範囲で選択する。
【００３０】
本発明の共重合体の重量平均分子量は、高すぎると塗膜形成時に使用される溶媒やアルカリ現像液への溶解性が低くなり、一方、低すぎると塗膜性能が悪くなることから、２,
０００〜４０,０００の範囲が好ましく、３,０００〜３０,０００の範囲がより好ましい
。
【００３１】
本発明の共重合体を製造する際のラジカル共重合に用いられる原料モノマーとしては、エチレン性二重結合を有する重合性化合物（モノマー）であれば特に制約なく使用されうるが、得られた共重合体を半導体リソグラフィーにおける塗膜形成用ポリマーとして使用する場合には、機能を発揮させるために必要とされる構造が、その具体的な用途によって異なってくる。
【００３２】
まず、得られた共重合体をレジスト用ポリマーとして使用する場合は、本発明の共重合体は、少なくとも、酸によって分解してアルカリ現像液に可溶となる構造を有する繰り返し単位、より具体的には、非極性置換基が酸によって分解してアルカリ現像液に可溶な極性基が発現する構造を有する繰り返し単位（Ａ）と、半導体基板に対する密着性を高めるための極性基を有する繰り返し単位（Ｂ）を必須成分とし、必要に応じ、レジスト溶剤やアルカリ現像液への溶解性を調節するための非極性の置換基を有する繰り返し単位（Ｃ）を含んで構成される。
【００３３】
酸によって分解してアルカリ可溶性となる繰り返し単位（Ａ）は、従来よりレジストとして一般的に用いられている構造を意味し、酸によって分解してアルカリ可溶性になる構造を有するモノマーを重合させるか、或いは、アルカリ可溶性の構造を有するモノマーを重合させた後、アルカリ可溶性の構造におけるアルカリ可溶性基を有する置換基（アルカリ可溶性基）を、アルカリに溶解せず酸によって解離する基（酸解離性基）で保護することにより得ることができる。
【００３４】
酸によって分解してアルカリ可溶性になる構造を有するモノマーとしては、アルカリ可溶性置換基を含有する重合性化合物に、酸解離性基が結合した化合物を挙げることができ、例えば、非極性の酸解離性基で保護されたフェノール性水酸基、カルボキシル基やヒドロキシフルオロアルキル基を有する化合物などを挙げることができる。
【００３５】
従って、このアルカリ可溶性基を含有する重合性化合物としては、具体的には例えば、ｐ−ヒドロキシスチレン、ｍ−ヒドロキシスチレン、ｐ−ヒドロキシ−α−メチルスチレン等のヒドロキシスチレン類；アクリル酸、メタクリル酸、トリフルオロメチルアクリル酸、５−ノルボルネン−２−カルボン酸、２−トリフルオロメチル−５−ノルボルネン−２−カルボン酸、カルボキシテトラシクロ［４.４.０.１2,5.１7,10］ドデシルメタクリ
レート等のエチレン性二重結合を有するカルボン酸類；ｐ−（２−ヒドロキシ−１，１，１，３，３，３−ヘキサフルオロ−２−プロピル）スチレン、２−（４−（２−ヒドロキシ−１，１，１，３，３，３−ヘキサフルオロ−２−プロピル）シクロヘキシル）−１，１，１，３，３，３−ヘキサフルオロプロピルアクリレート、２−（４−（２−ヒドロキシ−１，１，１，３，３，３−ヘキサフルオロ−２−プロピル）シクロヘキシル）−１，１，１，３，３，３−ヘキサフルオロプロピルトリフルオロメチルアクリレート、５−（２−ヒドロキシ−１，１，１，３，３，３−ヘキサフルオロ−２−プロピル）メチル−２−ノルボルナンなどのヒドロキシフルオロアルキル基を有する重合性化合物などを挙げることができる。
【００３６】
酸解離性基としては、ｔｅｒｔ−ブチル基、ｔｅｒｔ−アミル基、１−メチル−１−シクロペンチル基、１−エチル−１−シクロペンチル基、１−メチル１−シクロヘキシル基、１−エチル−１−シクロヘキシル基、２−メチル−２−アダマンチル基、２−エチル−２−アダマンチル基、２−プロピル−２−アダマンチル基、２−（１−アダマンチル）−２−プロピル基、８−メチル−８−トリシクロ［５.２.１.０2,6］デカニル基、８−エチル−８−トリシクロ［５.２.１.０2,6］デカニル基、８−メチル−８−テトラシクロ［４.４.０.１2,5.１7,10］ドデカニル基、８−エチル−８−テトラシクロ［４.４.０.１2,5.１7,10］ドデカニル基等の飽和炭化水素基；１−メトキシエチル基、１−エトキシエチル基、１−ｉｓｏ−プロポキシエチル基、１−ｎ−ブトキシエチル基、１−ｔｅｒｔ−ブトキシエチル基、１−シクロペンチルオキシエチル基、１−シクロヘキシルオキシエチル基、１−トリシクロ［５.２.１.０2,6］デカニルオキシエチル基、メトキシメチル基、エトキシメチル基、ｉｓｏ−プロポキシメチル基、ｎ−ブトキシメチル基ｔｅｒｔ−ブトキシメチル基、シクロペンチルオキシメチル基、シクロヘキシルオキシメチル基、トリシクロ［５.２.１.０2,6］デカニルオキシメチル基、ｔｅｒｔ−ブトキシカルボニル基等の含酸素炭化水素基などを挙げることができる。
【００３７】
アルカリ可溶性の構造を有するモノマーを重合させた後、アルカリ可溶性の構造におけるアルカリ可溶性基を、酸解離性基で保護する場合は、前記のアルカリ可溶性基を有する化合物をそのまま重合反応に用い、その後、酸触媒のもとでビニルエーテルやハロゲン化アルキルエーテルなどのアルカリに溶解しない置換基を与える化合物と反応させることにより、酸解離性基を導入することができる。反応に用いる酸触媒としては、ｐ−トルエンスルホン酸、トリフルオロ酢酸、強酸性イオン交換樹脂等を挙げることができる。
【００３８】
一方、半導体基板に対する密着性を高めるための極性基を有する繰り返し単位（Ｂ）を与えるモノマーとしては、例えば、極性基としてフェノール性水酸基、カルボキシル基やヒドロキシフルオロアルキル基を有する化合物などを挙げることができ、具体的には例えばアルカリ可溶性基を含有する重合性化合物として前記説明したヒドロキシスチレン類やエチレン性二重結合を有するカルボン酸類、ヒドロキシフルオロアルキル基を有する重合性化合物、及び、これらに更に極性基が置換したモノマーのほか、ノルボルネン環、テトラシクロドデセン環等の脂環構造に極性基が結合したモノマーなどを挙げることができる。
【００３９】
置換基として繰り返し単位（Ｂ）に導入される上記極性基としては、ラクトン構造を含むものが特に好ましく、例えば、γ−ブチロラクトン、γ−バレロラクトン、δ−バレロラクトン、１,３−シクロヘキサンカルボラクトン、２,６−ノルボルナンカルボラクトン、４−オキサトリシクロ［５.２.１.０2,6］デカン−３−オン、メバロン酸δ−ラクトン等のラクトン構造を含む置換基を挙げることができる。又、ラクトン構造以外の極性基としては、ヒドロキシメチル基、ヒドロキシエチル基、ヒドロキシプロピル基、３−ヒドロキシ−１−アダマンチル基などのヒドロキシアルキル基などを挙げることができる。
【００４０】
更に、必要に応じ含有される、レジスト溶剤やアルカリ現像液への溶解性を調節するための非極性の置換基を有する繰り返し単位（Ｃ）を与えるモノマーとしては、例えば、極性基を含まない置換又は非置換のアルキル基或いはアリール基、非極性の非酸分解性基で保護された極性基を有する化合物などを挙げることができ、具体的には例えば、スチレン、α−メチルスチレン、P-メチルスチレン等のスチレン類；アクリル酸、メタクリル酸、トリフルオロメチルアクリル酸、ノルボルネンカルボン酸、２−トリフルオロメチルノルボルネンカルボン酸、カルボキシテトラシクロ［４.４.０.１2,5.１7,10］ドデシルメタ
クリレート等のエチレン性二重結合を有するカルボン酸に酸安定な非極性基が置換したエステル化合物；ノルボルネン、テトラシクロドデセン等のエチレン性二重結合を有する脂環式炭化水素化合物などを挙げることができる。又、前記カルボン酸にエステル置換する酸安定な非極性置換基の例としては、メチル基、エチル基、シクロペンチル基、シクロヘキシル基、イソボルニル基、トリシクロ［５.２.１.０2,6］デカニル基、２−アダマンチル基、テトラシクロ［４.４.０.１2,5.１7,10］ドデシル基等を挙げることができる。
【００４１】
これらのモノマーは、繰り返し単位（Ａ）、（Ｂ）及び（Ｃ）のそれぞれについて１種類若しくは２種類以上を混合して用いることがで、得られるレジスト用ポリマー中の各繰り返し単位の組成比は、レジストとしての基本性能を損なわない範囲で選択することができる。即ち、一般に、繰り返し単位（Ａ）は１０〜７０モル％であることが好ましく、１０〜６０モル％であることがより好ましい。又、繰り返し単位（Ｂ）の組成比は３０〜９０モル％であることが好ましく、４０〜９０モル％であることがより好ましいが、同一の極性基を有するモノマー単位については、７０モル％以下とすることが好ましい。更に、繰り返し単位（Ｃ）の組成比は、０〜５０モル％であることが好ましく、より好ましくは０〜４０モル％の範囲で選択することが望ましい。
【００４２】
又、上記のようにして得られた共重合体を、多層レジストの下層塗膜や反射防止膜用のポリマーとして使用する場合は、レジスト用ポリマーの構造から、上記酸で分解してアルカリ可溶性になる繰り返し単位（Ａ）を除いた構造のポリマーが使用される。共重合体中の各繰り返し単位の組成比は、塗膜の使用目的により異なるため一概には規定できないが、一般に、繰り返し単位（Ｂ）の組成比は１０〜１００モル％の範囲から選択され、繰り返し単位（Ｃ）の組成比は０〜９０モル％の範囲から選択される。
【００４３】
尚、本発明の共重合体を反射防止膜として使用する場合は、架橋点と、フォトリソグラフィーにおいて照射された放射線を吸収する構造とを含む必要があり、架橋点としては、水酸基、アミノ基、エポキシ基などの、エステル結合やウレタン結合等により架橋可能な反応性の置換基が挙げられる。架橋点となる反応性置換基を含有するモノマーとしては、ｐ−ヒドロキシスチレン、ｍ−ヒドロキシスチレン等のヒドロキシスチレン類の他、これまで例示してきた重合性化合物に上記水酸基、アミノ基、エポキシ基などの反応性置換基が置換したモノマーを適宜用いることができる。
【００４４】
上記放射線を吸収する構造は、使用する放射線の波長により異なるが、例えばＡｒＦエキシマレーザー光に対しては、ベンゼン環及びその類縁体を含む構造が好適に用いられる。このような構造を含むモノマーとしては、スチレン、α−メチルスチレン、ｐ−メチルスチレン、ｐ−ヒドロキシスチレン、ｍ−ヒドロキシスチレンなどのスチレン類及びその誘導体；置換又は非置換のフェニル（メタ）アクリレート、置換又は非置換のナフタレン（メタ）アクリレート、置換又は非置換のアントラセンメチル（メタ）アクリレート等のエチレン性二重結合を有する芳香族含有エステル類などを挙げることができる。この放射線を吸収する構造を有するモノマーは、極性基の有無により前記繰り返し単位（Ｂ）又は（Ｃ）のどちらとして導入されても良いが、放射線を吸収する構造を有するモノマーとしての組成比は１０〜１００モル％の範囲から選択されることが好ましい。
【００４５】
一方、本発明の共重合体の製造方法は、エチレン性二重結合を有する２種以上の重合性化合物をラジカル共重合させて共重合体を製造する方法において、前記式（１）で表されるチオール化合物を連鎖移動剤として使用するものであり、この際の重合反応に用いる重合開始剤としては、一般にラジカル発生剤として用いられているものであれば特に制限されないが、例えば２,２'−アゾビスイソブチロニトリル、２,２'−アゾビス（２−メチルブチロニトリル）、２,２'−アゾビスイソ酪酸ジメチル、１,１'−アゾビス(シクロヘキ
サン−1−カルボニトリル)、４,４'−アゾビス（４−シアノ吉草酸）等のアゾ化合物、デカノイルパーオキサイド、ラウロイルパーオキサイド、ベンゾイルパーオキサイド、ビス（３,５,５−トリメチルヘキサノイル）パーオキサイド、コハク酸パーオキサイド、ｔｅｒｔ−ブチルパーオキシ−２−エチルへキサノエート等の有機過酸化物を単独若しくは混合して用いることができる。重合開始剤の使用量は、重合反応に用いる原料モノマーや、連鎖移動剤の種類、量及び重合温度や重合溶媒等の重合条件により異なるので一概に規定することはできないが、一般に、連鎖移動剤１モルに対して０．０１〜１０モル、好ましくは０．１〜５モルの範囲から選択される。
【００４６】
本発明の共重合体を製造する際の重合方法としては溶液重合が好ましく、原料モノマー、重合開始剤及び連鎖移動剤を重合溶媒に溶解した状態でラジカル共重合させることが好ましい。溶液重合は、例えば、全てのモノマー、開始剤、連鎖移動剤を重合溶媒に溶解して重合温度に加熱するいわゆる一括重合法や、モノマー、開始剤、連鎖移動剤の一部若しくは全てを重合温度に加熱した重合系内に滴下するいわゆる滴下重合法などにより実施することができる。
【００４７】
重合反応に用いる溶媒としては、原料モノマー、得られた共重合体、重合開始剤及び連鎖移動剤を安定して溶解しうる溶媒であれば特に制限されない。重合溶媒の具体的な例としては、アセトン、メチルエチルケトン、メチルアミルケトン等のケトン類；テトラヒドロフラン、ジオキサン、グライム、プロピレングリコールモノメチルエーテル等のエーテル類；酢酸エチル、乳酸エチル等のエステル類；プロピレングリコールメチルエーテルアセテート等のエーテルエステル類、γ−ブチロラクトン等のラクトン類等を挙げることができ、これらを単独又は混合して用いることができる。重合溶媒の使用量には特に制限はないが、通常、モノマー１重量部に対して０．５〜２０重量部、好ましくは１〜１０重量部である。溶媒の使用量があまりに少なすぎるとモノマー又は共重合体が析出する場合があり、多すぎると重合反応の速度が不十分となる場合がある。
【００４８】
又、重合の反応条件は特に制限されないが、一般に反応温度は６０℃〜１００℃程度、反応時間は１時間〜２０時間程度が好ましい。
【００４９】
上記重合反応により得られた重合体は、重合反応液を貧溶媒単独、若しくは貧溶媒と良溶媒の混合溶媒に滴下して析出させ、更に必要に応じて洗浄することにより、未反応モノマー、オリゴマー、重合開始剤、連鎖移動剤及びこれらの反応残渣物等の不要物を除去し、精製することができる。貧溶媒としては、得られた共重合体が溶解しない溶媒であれば特に制限されないが、例えば、水やメタノール、イソプロパノール等のアルコール類、ヘキサン、ヘプタン等の飽和炭化水素類等を用いることができる。又、良溶媒としては、モノマー、オリゴマー、重合開始剤、連鎖移動剤及びこれらの反応残渣物が溶解する溶媒であれば特に制限されないが、製造工程の管理上、重合溶媒と同じものが好ましい。
【００５０】
上記のようにして得られた本発明の共重合体の使用形態は特に限定されないが、半導体リソグラフィーにおける塗膜形成用ポリマーとして使用する場合は、通常、塗膜形成用の溶媒に溶解して使用される。精製後の共重合体には精製時に用いた溶媒が含まれているため、減圧乾燥したのち塗膜形成用の溶媒に溶解するか、若しくはそのまま塗膜形成用の溶媒ないし重合溶媒等の良溶媒に一旦溶解した後、必要に応じて塗膜形成用の溶媒を供給しながら、その他の溶媒を減圧下で留去するなどして塗膜形成用溶液に仕上げることができる。
【００５１】
上記塗膜形成用の溶媒としては、共重合体を溶解するものであれば特に制限されないが、通常、沸点、半導体基板やその他の塗布膜への影響、リソグラフィーに用いられる放射線の吸収を勘案して選択される。塗膜形成用に一般的に用いられる溶媒の例としては、プロピレングリコールメチルエーテルアセテート、乳酸エチル、メチルアミルケトン、γ−ブチロラクトン、シクロヘキサノン等の溶媒が挙げられる。溶媒の使用量は特に制限されないが、通常、共重合体１重量部に対して１重量部〜２０重量部の範囲である。
【００５２】
本発明の共重合体をレジスト用ポリマーとして用いる場合は、この塗膜形成用溶液に、感放射線性酸発生剤、及び、放射線に暴露されない部分への酸の拡散を防止するための含窒素化合物等の酸拡散制御剤を添加して、レジスト組成物に仕上げることができる。感放射線性酸発生剤としては、オニウム塩化合物、スルホン化合物、スルホン酸エステル化合物、スルホンイミド化合物、ジスルホニルジアゾメタン化合物等、一般的にレジスト用原料として使用されているものを用いることができる。又、レジスト組成物には、更に必要に応じて、溶解抑止剤、増感剤、染料等レジスト用添加剤として慣用されている化合物を添加することができる。
【００５３】
レジスト組成物中の各成分（レジスト溶媒を除く）の配合比は特に制限されないが、一般に、ポリマー濃度１０〜５０質量％、感放射線性酸発生剤０.１〜１０質量％、酸拡散
制御剤０.００１〜１０質量％の範囲から選択される。
【００５４】
又、得られた本発明の共重合体を反射防止膜として使用する場合は、単独若しくはポリマー間の架橋が可能な二官能以上のイソシアネート、アミン、エポキシド等と混合して使用される。
【実施例】
【００５５】
次に、実施例を挙げて本発明を更に説明するが、本発明はこれら実施例に限定されるものではない。尚、得られた共重合体の平均共重合組成は１３Ｃ−ＮＭＲの測定結果により求めた。又、重量平均分子量Ｍｗ及び分散度Ｍｗ／Ｍｎはゲルパーミエーションクロマトグラフィー（ＧＰＣ）の測定結果より求めた。
【００５６】
実施例１
４−メルカプト−１，１−ビス（トリフルオロメチル）−１−ブタノールの製造：
攪拌子、温度計、コンデンサーを備えたフラスコに、窒素雰囲気下、４，４−ビス（トリフルオロメチル）−４−ヒドロキシ−１−ブテン２０ｇ（９６．１ｍｍｏｌ）、チオ酢酸８．０５ｇ（１０５．７ｍｍｏｌ）、１，４−ジオキサン６０ｇ及び２，２’−アゾビスイソブチロニトリル （以下、「ＡＩＢＮ」と記す）０．７９ｇ（４．８ｍｍｏｌ）を
投入し、攪拌しながら７０℃に加熱した。反応中、適時、チオ酢酸及びＡＩＢＮを追加し、基質が完全に消費されたことを確認した後、反応液をそのまま減圧蒸留し、中間生成物である４−アセチルチオ−１，１−ビス（トリフルオロメチル）−１−ブタノールを２２ｇ（７６．９ｍｍｏｌ）得た。
【００５７】
次いで、攪拌子、温度計、コンデンサーを備えたフラスコに、窒素雰囲気下、上記で得られた４−アセチルチオ−１，１−ビス（トリフルオロメチル）−１−ブタノール１４ｇ（４９．３ｍｍｏｌ）、メタノール１２．６ｇ及びパラトルエンスルホン酸一水和物２．８１ｇ（３０ｍｏｌ％）を投入し、還流下、基質が完全に消費するまで攪拌した。その後、反応液を室温に戻し、酢酸エチルで抽出した後、水洗し、次いで減圧蒸留し、下記式（１−ｃ）で表される４−メルカプト−１，１−ビス（トリフルオロメチル）−１−ブタノール（以下、「化合物（１−ｃ）」と記す）を１０．７ｇ（４４．３ｍｏｌ）得た。
【００５８】
【化５０】
0003679404.tif 000024
【００５９】
尚、得られた化合物（１−ｃ）の構造は、以下の分析結果により確認した。
（１）マススペクトル（ＧＣ−ＭＳ）
ｍ／ｚ：２４２（Ｍ＋）、２０９、１９０、１７１、１５５、１３９、１２１、９１、６９、４７
（２）１Ｈ−ＮＭＲスペクトル（ＣＤＣｌ３溶媒）
δ（ｐｐｍ）：３．４８（１Ｈ、ｂｒ）、２．５８（２Ｈ、ｑ  ｌｉｋｅ、Ｊ＝５．４Ｈｚ、７．８）、２．１０〜２．０５（２Ｈ、ｍ）、１．９２〜１．８５（２Ｈ、ｍ）、１．４３（１Ｈ、ｔ、Ｊ＝７．８Ｈｚ）
（３）１３Ｃ−ＮＭＲスペクトル（ＣＤＣｌ３溶媒）
δ（ｐｐｍ）：１２３．１（ＣＦ３、ｑ、Ｊ＝２８７Ｈｚ）、７７．４〜７５．４（Ｃ−ＣＦ３、ｍ）、２８．９（ＣＨ２）、２６．１（ＣＨ２）、２４．５（ＣＨ２）
【００６０】
実施例２
下記構造式で示され、ポリマー鎖末端の一部に−ＳＣ３Ｈ６Ｃ（ＣＦ３）２ＯＨ基を含有する共重合体１の製造：
【００６１】
【化５１】
0003679404.tif 000025
【００６２】
窒素雰囲気に保った容器にメチルエチルケトン（以下、「ＭＥＫ」と記す）１５０ｇ、５−メタクリロイルオキシ−２，６−ノルボルナンカルボラクトン（以下、「ＮＬＭ」と記す）３３．２ｇ、２−メチル−２−アダマンチルメタクリレート（以下、「ＭＡＭ」と記す）４４．７ｇ及び、連鎖移動剤として、実施例１で得られた化合物（１−ｃ）１．６５ｇを仕込んで溶解し、モノマーフィード液を調製した。又、窒素雰囲気に保った別の容器にＭＥＫ２０ｇと重合開始剤としてＡＩＢＮ０．４５ｇを仕込んで溶解し、開始剤フィード液を調製した。窒素雰囲気に保った重合槽にＭＥＫ６５ｇを仕込んで攪拌しながら８０℃に昇温した後、モノマーフィード液と開始剤フィード液を共に８０℃に保った重合槽に４時間かけてフィードして重合させた。原料モノマー及び連鎖移動剤の仕込み比を表１に示した。フィード終了後、８０℃に保持したまま２時間熟成した。反応終了後、室温まで冷却し、重合液をメタノール中に滴下して再沈殿させた。沈殿物を濾過し、メタノールで洗浄、濾過した後、得られたウエットケーキを真空乾燥機で乾燥させて白色のポリマー粉体（共重合体１）を得た。得られたポリマー中の、チオール化合物由来の末端構造の含有量を１３Ｃ−ＮＭＲ測定により求めたところ、ポリマー中に含まれるモノマー単位の総数に対して１．５モル％であった。
【００６３】
又、得られた共重合体１をプロピレングリコールメチルエーテルアセテート（以下、「ＰＧＭＥＡ」と記す）に溶解して２０％溶液とし、あらかじめ１，１，１，３，３，３−ヘキサメチルジシラザン処理したシリコンウエハーにスピンコートした後、１１０℃で９０秒間ベークして膜厚１．０μｍの塗膜を形成した。得られた塗膜について、ダイプラ・ウインテス製ＳＡＩＣＡＳ  ＣＮ−２０型を用い、定荷重モードにて塗膜の剥離強度及び剥離モードを測定した。得られた共重合体１の物性及び塗膜の剥離強度・剥離モードの測定結果を表２に示した。
【００６４】
実施例３
下記構造式で示され、ポリマー鎖末端の一部に−ＳＣ３Ｈ６Ｃ（ＣＦ３）２ＯＨ基を含有する共重合体２の製造：
【００６５】
【化５２】
0003679404.tif 000026
【００６６】
窒素雰囲気に保った容器にＭＥＫと記す）１５０ｇ、γ−ブチロラクトン−２−イルメタクリレート（以下、「ＧＢＬＭ」と記す）２８．９ｇ、ｔｅｒｔ−ブチルメタクリレート（以下、「ＴＢＭＡ」と記す）２４．２ｇ及び、連鎖移動剤として、実施例１で得られた化合物（１−ｃ）１．６５ｇを仕込んで溶解し、モノマーフィード液を調製した。又、窒素雰囲気に保った別の容器にＭＥＫ２０ｇと重合開始剤としてＡＩＢＮ１．５ｇを仕込んで溶解し、開始剤フィード液を調製した。窒素雰囲気に保った重合槽にＭＥＫ６５ｇを仕込んで攪拌しながら８０℃に昇温した後、モノマーフィード液と開始剤フィード液を共に８０℃に保った重合槽に４時間かけてフィードして重合させた。原料モノマー及び連鎖移動剤の仕込み比を表１に示した。フィード終了後、８０℃に保持したまま２時間熟成した。反応終了後、室温まで冷却し、重合液をメタノール中に滴下して再沈殿させた。沈殿物を濾過し、メタノールで洗浄、濾過した後、得られたウエットケーキを真空乾燥機で乾燥させて白色のポリマー粉体（共重合体２）を得た。得られたポリマー中の、チオール化合物由来の末端構造の含有量を１３Ｃ−ＮＭＲ測定により求めたところ、ポリマー中に含まれるモノマー単位の総数に対して１．５モル％であった。得られた共重合体２の性状及び実施例２と同様にして得られた塗膜の剥離強度・剥離モードの測定結果を表２に示した。
【００６７】
比較例１
実施例２において、連鎖移動剤として２−メルカプトエタノール（以下、「ＭＥＯ」と記す）０．５３ｇを用いた以外はそれぞれ同様の手順により重合を行い、比較例１とした。得られたポリマー中の、ＭＥＯ由来の末端構造の含有量を１３Ｃ−ＮＭＲ測定により求めたところ、ポリマー中に含まれるモノマー単位の総数に対して１．５モル％であった。原料モノマー及び連鎖移動剤の仕込み比を表１に、又、得られた共重合体３の性状及び塗膜の剥離強度・剥離モードの測定結果を表２に示した。
【００６８】
比較例２
実施例３において、連鎖移動剤としてＭＥＯ０．５３ｇを用いた以外はそれぞれ同様の手順により重合を行い、比較例２とした。得られたポリマー中の、ＭＥＯ由来の末端構造の含有量を１３Ｃ−ＮＭＲ測定により求めたところ、ポリマー中に含まれるモノマー単位の総数に対して１．５モル％であった。原料モノマー及び連鎖移動剤の仕込み比を表１に、又、得られた共重合体４の性状及び塗膜の剥離強度・剥離モードの測定結果を表２に示した。
【００６９】
実施例４
１,１,１,３,３,３−ヘキサフルオロ−２−（５又は６−メルカプト−ビシクロ［２.２.１］ヘプト−２−イルメチル）プロパン−２−オールの製造：
攪拌子、温度計、コンデンサー及び滴下ロートを備えた３ツ口丸底フラスコに、チオ酢酸１２.２１ｇ（１６０ｍｍｏｌ）を投入して８０℃に加温した。内温が８０℃に到達し
た時点で、ジメチル−２,２’−アゾビスイソブチレート０．３３６ｇ（１．４６ｍｍｏ
ｌ）及び２−ビシクロ［２.２.１］ヘプト−５−エン−２−イルメチル−１,１,１,３,３,３−ヘキサフルオロプロパン−２−オール４０ｇ（１４６ｍｍｏｌ）の混合液を滴下ロ
ートから２時間かけて滴下し、更に８０℃で２時間攪拌を続けた。その後、反応液にメタノール１９ｇ及びパラトルエンスルホン酸一水和物３．３８４ｇ（１７．８ｍｍｏｌ）を投入して、還流下２時間攪拌した。次いで反応液を室温に戻し、７％炭酸水素ナトリウム水溶液及び水でそれぞれ２回づつ洗浄を行った。得られた有機相を減圧蒸留し、目的とする新規チオール化合物である１,１,１,３,３,３−ヘキサフルオロ−２−（６−メルカプ
ト−ビシクロ［２.２.１］ヘプト−２−イルメチル）プロパン−２−オール（下記式（１−ｊ））及び１,１,１,３,３,３−ヘキサフルオロ−２−（５−メルカプト−ビシクロ［
２.２.１］ヘプト−２−イルメチル）プロパン−２−オール（下記式（１−ｋ））の混合物（以下、「化合物（１−ｊｋ）」と記す。）を２４．７ｇ得た。
【００７０】
【化５３】
0003679404.tif 000027
【００７１】
尚、得られた化合物（１−ｊｋ）は、以下の分析により構造解析を行い、下記式で示される４種類の異性体が含まれることを確認した。又、そのガスクロ純度（４種合計）は９８%であった。
（１）マススペクトル（ＧＣ−ＭＳ）
ｍ／ｚ：３０８（Ｍ＋）
（２）１Ｈ−ＮＭＲスペクトル（ＤＭＳＯ−ｄ６溶媒）
δ（ｐｐｍ）：７．６５〜７．５８（１Ｈ、ｂｒ）、３．１４〜２．７８（１Ｈ、ｍ）、２．５４〜２．４８（１Ｈ、ｍ、ＳＨ）、２．１７〜１．１２（１０Ｈ、ｍ）、０．８１〜０．６６（１Ｈ、ｍ）
（３）１３Ｃ−ＮＭＲスペクトル（Ｃ６Ｄ６溶媒）
δ（ｐｐｍ）：１２８．２（ｑ、ＣＦ３）、７６．９（ｍ、Ｃ−ＣＦ３）、５３．３（ＣＨ）、５１．９（ＣＨ）、４７．５（ＣＨ）、４７．２（ＣＨ）、４３．５（ＣＨ）、４３．０（ＣＨ２）、４２．５（ＣＨ）、４２．４（ＣＨ２）、４１．１（ＣＨ２）、４０．５（ＣＨ）、４０．３（ＣＨ）、３９．５（ＣＨ）、３８．８（ＣＨ２）、３８．４（ＣＨ２）、３７．９（ＣＨ）、３７．６（ＣＨ２）、３７．３（ＣＨ）、３６．９（ＣＨ２）、３６．７（ＣＨ２）、３６．６（ＣＨ２）、３６．４（ＣＨ２）、３５．５（ＣＨ）、３５．３（ＣＨ２）、３４．８（ＣＨ）、３４．０（ＣＨ）、３３．９（ＣＨ）、３３．０（ＣＨ２）、３２．５（ＣＨ２）、３２．４（ＣＨ）、３２．３（ＣＨ２）、３２．１（ＣＨ２）
【００７２】
【化５４】
0003679404.tif 000028
【００７３】
実施例５  下記構造式で示され、ポリマー鎖末端の一部に下記式（１９）で示されるチオール化合物由来の末端構造を含有する共重合体５の製造：
【００７４】
【化５５】
0003679404.tif 000029
【００７５】
【化５６】
0003679404.tif 000030
【００７６】
実施例２において、連鎖移動剤として実施例４で得られた化合物（１−ｊｋ）２．１０ｇを用いた以外はそれぞれ同様の手順により重合を行った。得られたポリマー中の、チオール化合物由来の末端構造の含有量を１３Ｃ−ＮＭＲ測定により求めたところ、ポリマー中に含まれるモノマー単位の総数に対して１．４モル％であった。原料モノマー及び連鎖移動剤の仕込み比を表１に、又、共重合体５の性状及び塗膜の剥離強度・剥離モードの測定結果を表２に示した。
【００７７】
実施例６
下記構造式で示され、ポリマー鎖末端の一部に下記式（１９）で示されるチオール化合物由来の末端構造を含有する共重合体６の製造：
【００７８】
【化５７】
0003679404.tif 000031
【００７９】
【化５８】
0003679404.tif 000032
【００８０】
実施例３において、連鎖移動剤として実施例４で得られた化合物（１−ｊｋ）２．１０ｇを用いた以外はそれぞれ同様の手順により重合を行った。得られたポリマー中の、チオール化合物由来の末端構造の含有量を１３Ｃ−ＮＭＲ測定により求めたところ、ポリマー中に含まれるモノマー単位の総数に対して１．４モル％であった。原料モノマー及び連鎖移動剤の仕込み比を表１に、又、共重合体６の性状及び塗膜の剥離強度・剥離モードの測定結果を表２に示した。
【００８１】
【表１】
0003679404.tif 000033
【００８２】
【表２】
0003679404.tif 000034
【００８３】
これらの結果が示すように、本発明のチオール化合物を連鎖移動剤として用いて得られる共重合体は、剥離強度が従来技術と比較して飛躍的に向上しており、基板密着性に非常に優れることがわかる。